ПРОЗРАЧНЫЙ ВУЛКАНИЗИРУЕМЫЙ ПЕРОКСИДОМ БУТИЛКАУЧУК

1. Способ получения оптически прозрачного вулканизированного пероксидом изделия, сделанного из вулканизируемого пероксидом иономера на основе бутилкаучука, причем способ включает:
a. обеспечение галогенированного бутилкаучукового полимера, содержащего повторяющиеся звенья, полученные из по меньшей мере одного изоолефинового мономера, и повторяющиеся звенья, полученные из одного или нескольких полиолефиновых мономеров, причем полимер содержит, по меньшей мере, аллилгалогенидный фрагмент;
b. смешивание нуклеофила на основе азота или фосфора, содержащего боковую винильную группу, с галогенированным бутилкаучуковым полимером при температуре, меньшей или равной 100°С;
c. смешивание пероксидного вулканизирующего агента с вулканизируемым пероксидом иономером на основе бутилкаучука;
d. формование вулканизируемого пероксидом иономера на основе бутилкаучука, смешанного с вулканизирующим агентом, в изделие между двумя нагретыми поверхностями, характеризующимися среднеквадратичной шероховатостью поверхности от 0,1 до 10 нм;
e. реакцию аллилгалогенидного фрагмента с нуклеофилом с образованием вулканизируемого пероксидом иономера на основе бутилкаучука;
f. вулканизацию изделия при подходящих условиях для пероксидного вулканизирующего агента и
g. извлечение вулканизированного изделия из пространства между нагретыми поверхностями.
2. Способ по п. 1, в котором стадию b) проводят при температуре от 25 до 100°С.
3. Способ по п. 2, в котором стадию b) проводят при температуре от 25 до 60°С.
4. Способ по п. 1, дополнительно предусматривающий смешивание пероксидного вулканизирующего агента с галогенированным бутилкаучуковым полимером и нуклеофилом перед стадией с), а затем одновременную реакцию пероксидного вулканизирующего агента с галогенированным бутилкаучуковым полимером и/или нуклеофилом.
5. Способ по п. 1, в котором пероксидный вулканизирующий агент содержит пероксид дикумила, ди-трет-бутилпероксид, бензоилпероксид, 2,2'-бис(трет- бутилперокси)диизопропилбензол, бензоилпероксид, 2,5-диметил-2,5-ди(трет-бутилперокси)-гексин-3,2,5-диметил-2,5-ди(бензоилперокси)гексан или 2,5-бис(трет-бутил перокси)-2,5-диметилгексан.
6. Способ по п. 1, в котором пероксидный вулканизирующий агент добавляют в количестве от 0,1 до 7 частей на сто частей каучука.
7. Способ по п. 1, дополнительно предусматривающий смешивание соагента пероксидной вулканизации с пероксидным вулканизирующим агентом и иономером.
8. Способ по п. 7, в котором соагент содержит триаллилизоцианурат (ТАИЦ), Ν,Ν'-м-фенилендималеимид, триаллилцианурат (ТАЦ) или жидкий полибутадиен.
9. Способ по п. 1, в котором иономер содержит общую ненасыщенность бутилкаучука и боковой винильной группы в количестве, большем или равном 1,0 мольн. %.
10. Способ по п. 1, в котором нагретые поверхности покрыты разделительным слоем.
11. Способ по п. 10, в котором разделительный слой содержит поли(диметилсилоксан), силиконовый каучуковый полимер или фторполимер.
12. Способ по п. 1, в котором условия вулканизации на стадии f) предусматривают температуру вулканизации от 100 до 200°С в течение времени вулканизации от 1 до 30 минут.
13. Способ по п. 12, в котором температура вулканизации составляет 160-175°С.
14. Способ по п. 1, в котором изделие извлекают из пространства между нагретыми поверхностями при температуре, меньшей или равной 100°С.
15. Способ по п. 1, в котором изделие извлекают из пространства между нагретыми поверхностями при температуре, большей или равной 30°С.
16. Способ по п. 1, в котором среднеквадратичная шероховатость поверхности вулканизированного изделия составляет менее 7 нм.
17. Способ по любому из пп. 1-16, в котором, по меньшей мере, часть изделия характеризуется оптической прозрачностью по меньшей мере 75% при длине волны 630 нм при условии, что толщина меньше или равна 0,51 мм.
18. Вулканизированное пероксидом изделие, полученное из вулканизируемого пероксидом иономера на основе бутилкаучука, содержащего: повторяющиеся звенья, полученные из по меньшей мере одного изоолефинового мономера; и повторяющиеся звенья, полученные из продукта реакции, после галогенирования, одного или нескольких полиолефиновых мономеров и по меньшей мере одного нуклеофила на основе азота или фосфора, содержащего боковую винильную группу, причем, по меньшей мере, часть изделия проявляет оптическую прозрачность по меньшей мере 75% при длине волны 630 нм при условии, что толщина меньше или равна 0,51 мм.
4
8
19. Изделие по п. 18, в котором изоолефиновый мономер содержит С-С-изомоноолефиновый мономер.
20. Изделие по п. 19, в котором изоолефиновый мономер представляет собой изобутилен.
5
11
21. Изделие по п. 18, в котором полиолефиновый мономер содержит С-С-сопряженный алифатический диеновый мономер.
22. Изделие по п. 21, в котором полиолефиновый мономер представляет собой изопрен.
23. Изделие по п. 18, в котором полиолефиновый мономер находится в количестве всего 0,5-2,5 мольн. % перед галогенированием.
24. Изделие по п. 18, в котором иономер на основе бутилкаучука дополнительно содержит один или несколько сополимеризуемых алкилзамещенных винильных ароматических сомономеров.
1
4
25. Изделие по п. 24, в котором сомономер содержит С-С-алкилзамещенный стирол.
26. Изделие по п. 25, в котором сомономер содержит α-метилстирол, п-метилстирол, хлорстирол, циклопентадиен или метилциклопентадиен.
27. Изделие по п. 18, в котором нуклеофил на основе азота или фосфора выбран согласно формуле
где:
А представляет собой азот или фосфор и
1
2
3
1
18
4
8
1
2
3
R, R и R независимо выбраны и содержат: линейные или разветвленные C-C-алкильные заместители; арильный заместитель, который является моноциклическим или состоит из сконденсированных С-С-колец; или их комбинаций, причем по меньшей мере один из R, R или R содержит боковую винильную группу.
28. Изделие по п. 27, в котором нуклеофил выбран из группы, состоящей из дифенилфосфиностирола, аллилдифенилфосфина, диаллилфенилфосфина, дифенилвинилфосфина, триаллилфенилфосфина, N-винилкапролактама, N-винилфталимида, 9-винилкарбазола, N-[3-(диметиламино)пропил]метакриламида, дифенилвинилфосфинметил-N-винилацетамида, N-аллил-N-бутил-2-пропен-1-амина, 1-винил-2-пирролидона, 2-изопропенил-2-оксазолина, 2-винилпирид-4-винилпиридина, N-этил-2-винилкарбазола и их смесей.
29. Изделие по п. 28, в котором нуклеофил содержит дифенилфосфиностирол.
30. Изделие по п. 18, в котором среднеквадратичная шероховатость поверхности вулканизированного изделия составляет от 0,1 до 10 нм.
31. Изделие по п. 18, в котором оптическая прозрачность составляет по меньшей мере 83%.
32. Изделие по п. 18, в котором изделие характеризуется степенью вулканизации Мн более 7,5 дНм.
33. Изделие по п. 18, в котором модуль упругости при 200% составляет больше 1,3 МПа.
34. Изделие по любому из пп. 18-33, дополнительно содержащее оптически прозрачный наполнитель.
35. Изделие по п. 34, в котором наполнитель содержит коллоидный диоксид кремния.